(57)【要約】【課題】無機蛍光体、特に希土類含有無機蛍光体の発光強度を増強させる。【解決手段】その表面を、熱失活抑制機能を有する有機物質および／または光増感機能を有する有機物質で被覆したことを特徴とする発光強度の増強された無機蛍光体。熱失活抑制機能を有する有機物質としてはビストリフルオロメタンスルホニルイミドが好ましい。光増感機能を有する有機物質としては、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンが挙げられる。【選択図】  なし【特許請求の範囲】
【請求項１】
その表面を、熱失活抑制機能を有する有機物質および／または光増感機能を有する有機物質で被覆したことを特徴とする発光強度の増強された無機蛍光体。
【請求項２】
その表面を、熱失活抑制機能を有する有機物質で被覆したことを特徴とする請求項１記載の発光強度の増強された無機蛍光体。
【請求項３】
該熱失活抑制機能を有する有機物質がビストリフルオロメタンスルホニルイミドである請求項２記載の発光強度の増強された無機蛍光体。
【請求項４】
その表面を、光増感機能を有する有機物質で被覆したことを特徴とする請求項１記載の発光強度の増強された無機蛍光体。
【請求項５】
該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される請求項４記載の発光強度の増強された無機蛍光体。
【請求項６】
該無機蛍光体が希土類元素を付活剤として含む請求項１ないし５いずれか１記載の発光強度の増強された無機蛍光体。
【請求項７】
該無機蛍光体がＹ（Ｐ，Ｖ）Ｏ４：Ｅｕ、Ｙ２Ｏ３：Ｅｕ、（Ｙ，Ｇｄ）ＢＯ３：Ｅｕ、Ｙ２Ｏ２Ｓ：Ｅｕ、およびＢａＭｇ２Ａｌ１０Ｏ１７：Ｅｕよりなる群から選択される希土類含有無機蛍光体である請求項６記載の発光強度の増強された無機蛍光体。
【請求項８】
請求項１〜７いずれか１記載の無機蛍光体を有機溶媒に分散させてなる発光強度の増強された無機蛍光体分散液。
【請求項９】
有機溶媒がメタノールまたはアセトンである請求項８記載の無機蛍光体分散液。
【請求項１０】
熱失活抑制機能を有する有機物質および／または光増感機能を有する有機物質を有機溶媒に溶解させて溶液とし、次いで、無機蛍光体を該溶液に分散させることを特徴とする発光強度の増強された無機蛍光体分散液の製法。
【請求項１１】
該熱失活抑制機能を有する有機物質がビストリフルオロメタンスルホニルイミドである請求項１０記載の製法。
【請求項１２】
該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される請求項１０または１１記載の製法。
【請求項１３】
該無機蛍光体が希土類元素を付活剤として含む請求項１０ないし１２いずれか１記載の製法。
【請求項１４】
該無機蛍光体がＹ（Ｐ，Ｖ）Ｏ４：Ｅｕ、Ｙ２Ｏ３：Ｅｕ、（Ｙ，Ｇｄ）ＢＯ３：Ｅｕ、Ｙ２Ｏ２Ｓ：Ｅｕ、およびＢａＭｇ２Ａｌ１０Ｏ１７：Ｅｕよりなる群から選択される希土類含有無機蛍光体である請求項１３記載の製法。
【請求項１５】
該有機溶媒がメタノールまたはアセトンである請求項１０ないし１４いずれか１記載の製法。
【請求項１６】
熱失活抑制機能を有する有機分子および／または光増感機能を有する有機物質を有機溶媒に溶解させて溶液とし、無機蛍光体を該溶液に分散させ、超音波処理し、放置し、次いで、上澄みを用いて無機蛍光体の発光強度を測定することを特徴とする蛍光強度を増強させて無機蛍光体の発光強度を測定する方法。
【請求項１７】
該熱失活抑制機能を有する有機物質がビストリフルオロメタンスルホニルイミドである請求項１６記載の方法。
【請求項１８】
該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される請求項１６または１７記載の方法。
【請求項１９】
該有機溶媒がメタノールまたはアセトンである請求項１６ないし１８いずれか１記載の方法。
【発明の詳細な説明】
【０００１】
【発明の属する技術分野】
本発明は、ことに耐熱性が要求される局面でも使用することができる、発光強度の増強された無機蛍光体、発光強度の増強された無機蛍光体分散液、該分散液の製法および発光強度を増強させて無機蛍光体の発光強度を測定する方法に関する。
【０００２】
【従来の技術】
蛍光体はその発する蛍光を利用する種々の用途に用いられており、目的に応じて、例えば、溶媒に分散させたり、プラスチックに配合されている。
例えば、特開２００２−１８８０２６号公報および特開２００２−２０１３８６号公報には、水性インク組成物に配合される蛍光色素が開示され、そこでは希土類元素と配位子からなる色素が記載されており、配位子としてはテノイルトリフルオロアセトン、ナフトイルトリフルオロアセトン、ベンゾイルトリフルオロアセトン、メチルベンゾイルトリフルオロアセトン等が例示されている。
【０００３】
しかしながら、これらの公報に開示の蛍光色素は耐熱性が要求される組成物に配合されるものではない。
他方、セキュアリティ等を目的として微量の蛍光体がインクやプラスティックに配合することが検討されている。
このような場合、従来の蛍光体では十分な発光強度が得られず、蛍光強度の増強が要望されていた。
【０００４】
【特許文献１】
特開２００２−１８８０２６号公報
【特許文献２】
特開２００２−２０１３８６号公報
【０００５】
【発明が解決しようとする課題】
本発明の目的は、ことに耐熱性の要求される局面においても使用することができる、無機蛍光体の発光強度を増強させることにある。
【０００６】
【課題を解決するための手段】
前記課題を解決すべく、本発明者らは、無機蛍光体粒子が存在する周囲環境からの影響に注目しつつ研究を重ねた結果、熱失活抑制機能を有する有機物質および／または光増感機能を有する有機物質でその表面を被覆することにより無機蛍光体の発光強度が増強されることを見出し、本発明を完成するに至った。
【０００７】
すなわち、本発明は、以下の：
（１）その表面を、熱失活抑制機能を有する有機物質および／または光増感機能を有する有機物質で被覆したことを特徴とする発光強度の増強された無機蛍光体、
（２）その表面を、熱失活抑制機能を有する有機物質で被覆したことを特徴とする前記（１）記載の発光強度の増強された無機蛍光体、
（３）該熱失活抑制機能を有する有機物質がビストリフルオロメタンスルホニルイミドである前記（２）記載の発光強度の増強された無機蛍光体、
（４）その表面を、光増感機能を有する有機物質で被覆したことを特徴とする前記（１）記載の発光強度の増強された無機蛍光体、
（５）該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される前記（４）記載の発光強度の増強された無機蛍光体、
（６）該無機蛍光体が希土類元素を付活剤として含む前記（１）ないし（５）５いずれか１記載の発光強度の増強された無機蛍光体、
（７）該無機蛍光体がＹ（Ｐ，Ｖ）Ｏ４：Ｅｕ、Ｙ２Ｏ３：Ｅｕ、（Ｙ，Ｇｄ）ＢＯ３：Ｅｕ、Ｙ２Ｏ２Ｓ：Ｅｕ、およびＢａＭｇ２Ａｌ１０Ｏ１７：Ｅｕよりなる群から選択される希土類含有無機蛍光体である前記（６）記載の発光強度の増強された無機蛍光体、
（８）前記（１）〜（７）いずれか１記載の無機蛍光体を有機溶媒に分散させてなる発光強度の増強された無機蛍光体分散液、
（９）有機溶媒がメタノールまたはアセトンである前記（８）記載の無機蛍光体分散液、
（１０）熱失活抑制機能を有する有機物質および／または光増感機能を有する有機物質を有機溶媒に溶解させて溶液とし、次いで、無機蛍光体を該溶液に分散させることを特徴とする発光強度の増強された無機蛍光体分散液の製法、
（１１）該熱失活抑制機能を有する有機物質がビストリフルオロメタンスルホニルイミドである前記（１０）記載の製法、
（１２）該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される前記（１０）または（１１）記載の製法、
（１３）該無機蛍光体が希土類元素を付活剤として含む前記（１０）ないし（１２）いずれか１記載の製法、
（１４）該無機蛍光体がＹ（Ｐ，Ｖ）Ｏ４：Ｅｕ、Ｙ２Ｏ３：Ｅｕ、（Ｙ，Ｇｄ）ＢＯ３：Ｅｕ、Ｙ２Ｏ２Ｓ：Ｅｕ、およびＢａＭｇ２Ａｌ１０Ｏ１７：Ｅｕよりなる群から選択される希土類含有無機蛍光体である前記（１３）記載の製法、
（１５）該有機溶媒がメタノールまたはアセトンである前記（１０）ないし（１４）いずれか１記載の製法、
（１６）熱失活抑制機能を有する有機分子および／または光増感機能を有する有機物質を有機溶媒に溶解させ、無機蛍光体を該有機溶媒に分散させ、超音波処理し、放置し、次いで、上澄みを用いて無機蛍光体の発光強度を測定することを特徴とする蛍光強度を増強させて無機蛍光体の発光強度を測定する方法、
（１７）該熱失活抑制機能を有する有機物質がビストリフルオロメタンスルホニルイミドである前記（１６）記載の方法、
（１８）該光増感機能を有する有機物質が、ペンタエリスリトール−テトラキス［３−（３，５−ジ−ｔ−ブチル−４−ヒドロキシフェニル）プロピオネート、２−（２−ヒドロキシベンゾトリアゾール−２−イル）−４−メンチル−６−（３，４，５，６−テトラヒドロフタルイミジルメチル）フェノールおよび２−ヒドロキシ−４−オクチロキシベンゾフェノンよりなる群から選択される前記（１６）または（１７）記載の方法、
（１９）該有機溶媒がメタノールまたはアセトンである前記（１６）ないし（１８）いずれか１記載の方法。
【０００８】
【発明の実施の形態】
本発明の発光強度が増強された無機蛍光体は、その表面が熱失活力抑制機能を有する有機物質および／または光増感機能を有する有機物質で被覆されていることをその特徴とする。
【０００９】
ここに、対象となる無機蛍光体は特に限定されるものではなく、例えば、蛍光ランプ、水銀ランプ、ブラウン管、Ｘ線等用の蛍光体としてこれまで使用されていたものおよび現在使用されているＺｎ２ＳｉＯ４：Ｍｎ２＋、ＭｇＷＯ４、（Ｚｎ，Ｂｅ）２ＳｉＯ４：Ｍｎ２＋、Ｃｄ２Ｂ２Ｏ５：Ｍｎ２＋、ＣａＷＯ４、３Ｃｄ３（ＰＯ４）２・ＣｄＣｌ２：Ｍｎ２＋、ＣａＳｉＯ３：Ｐｂ，Ｍｎ２＋、３Ｃｄ３（ＰＯ４）２・Ｃａ（Ｆ，Ｃｌ）２：Ｓｂ，Ｍｎ２＋、６ＭｇＯ・Ａｓ２Ｏ５：Ｍｎ４＋、（Ｃａ，Ｚｎ）３（ＰＯ４）２：Ｔｌ＋、Ｂａ２Ｐ２Ｏ７：Ｔｌ＋、３．５ＭｇＯ・０．５ＭｇＦ２・ＧｅＯ２：Ｍｎ４＋、（Ｓｒ，Ｃａ）３（ＰＯ４）２：Ｓｎ２＋、（Ｓｒ，Ｍｇ）３（ＰＯ４）２：Ｓｎ２＋、ＢａＳｉ２Ｏ５：Ｐｂ２＋、３Ｓｒ３（ＰＯ４）２・ＳｒＦ２：Ｓｎ２＋，Ｍｎ２＋、Ｓｒ２Ｐ２Ｏ７：Ｓｎ２＋、ＭｇＧａ２Ｏ４：Ｍｎ２＋、ＣａＷＯ４、（Ｚｎ，Ｃｄ）Ｓ：Ａｇ＋ＺｎＳ：Ａｇ、ＺｎＳ：Ｃｕ，Ａｇ、ＺｎＳ：Ｃｕ、ＺｎＳ：Ａｇ、ＭｇＳｉＯ３：Ｍｎ２＋、（ＣａＭｇ）ＳｉＯ３：Ｔｉ、ＭｇＦ２：Ｍｎ２＋、ＺｎＯ：Ｚｎ、Ｚｎ３（ＰＯ４）２：Ｍｎ２＋、（Ｚｎ，Ｃｄ）Ｓ：Ａｇ、（Ｚｎ，Ｃｄ）Ｓ：Ａｇ，Ｎｉ、ＺｎＳ：Ａｇ，Ｎｉ、Ｚｎ２ＳｉＯ４：Ｍｎ２＋，Ａｓ、（Ｚｎ，Ｃｄ）Ｓ：Ｃｕ，Ａｌ、ＺｎＳ：Ｃｕ，Ａｌ、ＺｎＳ：Ｃｕ，Ａｕ，Ａｌ、Ｃｄ５（ＰＯ４）３Ｃｌ：Ｍｎ２＋、ＺｎＳ：Ａｇ，Ｇａ、ＢａＰｔ（ＣＮ）４・４Ｈ２Ｏ、ＣｄＷＯ４、ＣＳＩ／Ｎａ、ＺｎＣｄＳ：Ａｇ、ＺｎＣｄＳ：Ｃｕ、Ｚｎ３（ＰＯ４）２：Ｍｎ２＋、Ｃａ３（ＰＯ４）２：Ｔｌ＋、（ＭｇＯ）ｘ（Ａｓ２Ｏ５）ｙ：Ｍｎ４＋、および希土類含有無機蛍光体が挙げられる。
【００１０】
好ましくは、希土類含有無機蛍光体が用いられ、その例としては、Ｙ（Ｐ，Ｖ）Ｏ４：Ｅｕ、Ｙ２Ｏ３：Ｅｕ、（Ｙ，Ｇｄ）ＢＯ３：Ｅｕ、Ｙ２Ｏ２Ｓ：Ｅｕ、およびＢａＭｇ２Ａｌ１０Ｏ１７：Ｅｕが挙げられる。
【００１１】
本発明において、「熱失活抑制機能を有する有機物質」とは、無機蛍光体の励起状態が周りに存在する媒体（分子、溶媒、プラスチック）の振動構造へエネルギー移動して、発光エネルギーが熱エネルギーに変換されるのを抑制する有機物質をいう。その代表的なものとしては、ビストリフルオロメタンスルホニルイミド（以下、「ｐｍｓ」と略する場合がある）が挙げられる。このｐｍｓは振動数が極めて低く、以下のような構造を有する。
【００１２】
【化１】
2004277549.tif 000002
【００１３】
本発明において、「光増感機能を有する有機物質」とは、照射されたエネルギーを効率よく蛍光体に移動させる有機物質をいう。そのような光増感機能を有する有機物質の好ましい例としては、式：
【００１４】
【化２】
2004277549.tif 000003
【００１５】
で表わされるペンタエリスリトール−テトラキス［３−（３，５−ジ−ｔ−ブチル−４−ヒドロキシフェニル）プロピオネート］（以下、「化合物ａ」という場合がある）、式：
【００１６】
【化３】
2004277549.tif 000004
【００１７】
で表わされる２−（２−ヒドロキシベンゾトリアゾール−２−イル）−４−メンチル−６−（３，４，５，６−テトラヒドロフタルイミジルメチル）フェノール（以下、「化合物ｂ」という場合がある）、および式：
【００１８】
【化４】
2004277549.tif 000005
【００１９】
で表わされる２−ヒドロキシ−４−オクチロキシベンゾフェノン（以下、「化合物ｃ」という場合がある）が挙げられる。
これらの化合物は、吸光係数が高く、プラスチックの添加剤として用いられているもので、プラスチック成型加工時において良好な耐熱性を有する。
【００２０】
その他、本発明において光増感機能を有する有機物質としては、カルボニル基含有化合物（例えば、ヘキサフルオロアセチルアセトン、ジベンゾイルメタン）、カルボキシル基含有化合物（例えば、ＥＤＴＡ誘導体）、テルフェニル型化合物（例えば、ｍ−テルフェニル基含有化合物誘導体）、およびピリジン、キノリン、フェナントロリン型化合物（例えば、１，１０−フェナントロリン）が挙げられる。
【００２１】
かかる本発明の発光強度が増強された無機蛍光体は、無機蛍光体粒子の表面を熱失活抑制機能を有する有機物質および／または光増感機能を有する有機物質で被覆することによって得られる。
【００２２】
すなわち、熱失活抑制機能を有する有機物質および／または光増感機能を有する有機物質をメタノールまたはアセトンのごとき有機溶媒に溶解させて溶液とし、蛍光体粉末を該溶液に分散さる。好ましくは、分散に際しては、超音波処理して無機蛍光体の有機溶媒中への分散性を高める。
【００２３】
被覆の程度は、無機蛍光体、熱失活抑制機能を有する有機物質および光増感機能を有する有機物質の種類や、蛍光を利用する目的等に応じて適宜に選択することができる。
【００２４】
このような手順により、その表面が熱失活抑制機能を有する有機物質および／または光増感機能を有する有機物質で被覆された無機蛍光体が分散系内で生じる。
【００２５】
このような発光強度の増強された無機蛍光体の分散液、およびその製法も本発明の範囲内のものである。熱失活抑制機能を有する有機物質および光増感機能を有する有機物質については前記したに同じである。
【００２６】
また、本発明は、前記したごとき熱失活抑制機能を有する有機分子および／または光増感機能を有する有機物質を有機溶媒に溶解させて溶液とし、無機蛍光体を該溶液に分散させ、超音波処理し、放置し、次いで、上澄みを用いて無機蛍光体の発光強度を測定することを特徴とする無機蛍光体の発光強度の測定方法を提供する。好ましくは、窒素をバブリングして上澄みから酸素を除去してから測定を行う。
【００２７】
本発明の蛍光強度の増強された無機蛍光体は、例えば、分散液の形態とし、インク、塗料等に添加して好適に用いることができる。また、分散液作成後の処理方法を考慮することにより、照明器具、レーザー、光ファイバー、あるいはプラスチック材料（例えば、様々な情報を識別することが可能な材料）などへの原材料として好適に用いることができる。
【００２８】
【実施例】
実施例１
本実施例では、下記表１に示される平均粒径約６μｍの希土類含有無機蛍光体を用いた。
【００２９】
【表１】
2004277549.tif 000006
【００３０】
メタノールにｐｍｓを溶解させて、濃度２×１０−３Ｍの溶液を作成し、各溶液に各無機蛍光体を０．５ｇ／ｌの濃度にて分散させた。分散液を超音波処理し、２４時間放置した。分散液の上澄みを取り出し、光学セル（１ｃｍ×１ｃｍ×５ｃｍ）に入れ、窒素をバブリングして上澄みから酸素を除去し、蛍光強度を測定した。
【００３１】
蛍光強度の測定は、日立製作所製Ｆ−４５００蛍光分光光度計を用い、ホトマル電圧７００Ｖ、励起側スリット１０ｎｍ、受光側スリット５ｎｍおよびスキャン速度６０ｎｍ／ｍｉｎにて、励起波長３９５ｎｍで発光スペクトルを測定した。なお、補正光源より励起光源および検出器（ホトマル）の濃度に対する感度補正を予め行った。
得られた発光スペクトルを図１ないし図５に示す。
これらの図から明らかなごとく、ｐｍｓ処理した無機蛍光体は処理を施していない無機蛍光体と比べて増強された発光強度を示す。
【００３２】
実施例２
本実施例では、下記表２に示した平均粒径約６μｍの希土類含有無機蛍光体を用いた。
【００３３】
【表２】
2004277549.tif 000007
【００３４】
メタノールにＩＲＧＡＮＯＸ  １０１０（化合物ａの商品名；チバ・スペシャルティ・ケミカルズ（株）製）を溶解させて、濃度１×１０−４Ｍの溶液を作成し、各溶液に各無機蛍光体を０．５ｇ／ｌの濃度にて分散させた。分散液を超音波処理し、２４時間放置した。分散液の上澄みを取り出し、光学セル（１ｃｍ×１ｃｍ×５ｃｍ）に入れ、窒素をバブリングして上澄みから酸素を除去し、蛍光強度を測定した。
【００３５】
蛍光強度の測定は、実施例１と同様の条件で行った。
未処理無機蛍光体の注目する波長における発光強度を１とし、相対蛍光強度比を表３に示す。
【００３６】
【表３】
2004277549.tif 000008
【００３７】
表３より明らかなごとく、ＩＲＧＡＮＯＸ  １０１０で処理した無機蛍光体は処理を施していない無機蛍光体と比べて増強された発光強度を示す。
【００３８】
実施例３
ＩＲＧＡＮＯＸ  １０１０を化合物ｃで置き換える以外は実施例２と同様の手順により、無機蛍光体分散液を調製し、発光スペクトルを得た。
未処理無機蛍光体の発光強度に対し、２．１倍の発光強度比（発光波長６２５ｎｍ）が得られた。
【００３９】
実施例４
有機溶媒としてのメタノールをアセトンで置き換え、無機蛍光体としてＤ１１２０のみを用いる以外は、実施例２と同様にして、化合物ａ被覆Ｄ１１２０分散液を調製し、実施例２と同様の条件で発光スペクトルを測定した。その結果を図６に示す。６２５ｎｍのピークの相対的強度比は未処理１に対して１０であった。
【００４０】
【発明の効果】
本発明により、発光強度が増強された無機蛍光体が得られ、従来よりも少量の無機蛍光体を配合することにより所望の発光強度が得られる。
【図面の簡単な説明】
【図１】図１は、未処理Ｙ２Ｏ３：Ｅｕおよびｐｍｓで処理したＹ２Ｏ３：Ｅｕのメタノール中での発光スペクトルを示す。
【図２】図２は、未処理Ｙ２Ｏ２Ｓ：Ｅｕおよびｐｍｓで処理したＹ２Ｏ２Ｓ：Ｅｕのメタノール中での発光スペクトルを示す。
【図３】図３は、未処理ＮＰ３１０およびｐｍｓで処理したＮＰ３１０のメタノール中での発光スペクトルを示す。
【図４】図４は、未処理ＮＰ３６０およびｐｍｓで処理したＮＰ３６０のメタノール中での発光スペクトルを示す。
【図５】図５は、未処理Ｄ１１８０およびｐｍｓで処理したＤ１１８０のメタノール中での発光スペクトルを示す。
【図６】図６は、未処理Ｄ１１２０およびＩＲＧＡＮＯＸ  １０１０で処理したＤ１１２０のアセトン中での発光スペクトルを示す。
【図１】
2004277549.tif 000009
【図２】
2004277549.tif 000010
【図３】
2004277549.tif 000011
【図４】
2004277549.tif 000012
【図５】
2004277549.tif 000013
【図６】
2004277549.tif 000014